(57)【要約】【課題】装用時の眼の乾きを抑えながら、乾燥感の少ない快適な装用性が得られる包装容器入りコンタクトレンズを提供する。【解決手段】窪み部４を有する容器本体２と、窪み部４の内側に収容されたコンタクトレンズＣＬ及び溶液Ｓと、容器本体２に剥離自在に貼着されて、窪み部４を気密に封止する包装フィルム３とを備え、溶液Ｓは、非イオン性界面活性剤を０．０１〜１０質量％の割合で含有し、非イオン性界面活性剤は、２種以上のポリオキシエチレン(ＰＯＥ)−ポリオキシプロピレン(ＰＯＰ)ブロック共重合体を含む。【選択図】図１
2013210595.tif 000002
【特許請求の範囲】
【請求項１】
窪み部を有する容器本体と、
前記窪み部の内側に収容されたコンタクトレンズ及び溶液と、
前記容器本体に剥離自在に貼着されて、前記窪み部を気密に封止する包装フィルムとを備え、
前記溶液は、非イオン性界面活性剤を０．０１〜１０質量％の割合で含有し、
前記非イオン性界面活性剤は、２種以上のポリオキシエチレン(ＰＯＥ)−ポリオキシプロピレン(ＰＯＰ)ブロック共重合体を含むことを特徴とする包装容器入りコンタクトレンズ。
【請求項２】
前記非イオン性界面活性剤は、ＰＯＰ基の重量平均分子量の差が１０００以上となる高分子タイプのＰＯＥ−ＰＯＰブロック共重合体と、低分子タイプのＰＯＥ−ＰＯＰブロック共重合体とを、それぞれ１種以上含むことを特徴とする請求項１に記載の包装容器入りコンタクトレンズ。
【請求項３】
前記高分子タイプのＰＯＥ−ＰＯＰブロック共重合体は、重量平均分子量が４０００以上、且つ、分子全体に対するＰＯＥ基の重量比率が４０％以上であり、
前記低分子タイプのＰＯＥ−ＰＯＰブロック共重合体は、重量平均分子量が３０００以下、且つ、分子全体に対するＰＯＥ基の重量比率が４０％以下であることを特徴とする請求項２に記載の包装容器入りコンタクトレンズ。
【請求項４】
前記高分子タイプのＰＯＥ−ＰＯＰブロック共重合体と、前記低分子タイプのＰＯＥ−ＰＯＰブロック共重合体との割合が、１：１００〜１００：１であることを特徴とする請求項３に記載の包装容器入りコンタクトレンズ。
【請求項５】
前記溶液がメントールを含有することを特徴とする請求項１〜４のいずれか一項に記載の包装容器入りコンタクトレンズ。
【請求項６】
２種以上のポリオキシエチレン(ＰＯＥ)−ポリオキシプロピレン(ＰＯＰ)ブロック共重合体を含む非イオン性界面活性剤を０．０１〜１０質量％の割合で含有することを特徴とするコンタクトレンズ用溶液。
【請求項７】
前記非イオン性界面活性剤は、ＰＯＰ基の重量平均分子量の差が１０００以上となる高分子タイプのＰＯＥ−ＰＯＰブロック共重合体と、低分子タイプのＰＯＥ−ＰＯＰブロック共重合体とを、それぞれ１種以上含むことを特徴とする請求項６に記載のコンタクトレンズ用溶液。
【請求項８】
前記高分子タイプのＰＯＥ−ＰＯＰブロック共重合体は、重量平均分子量が４０００以上、且つ、分子全体に対するＰＯＥ基の重量比率が４０％以上であり、
前記低分子タイプのＰＯＥ−ＰＯＰブロック共重合体は、重量平均分子量が３０００以下、且つ、分子全体に対するＰＯＥ基の重量比率が４０％以下であることを特徴とする請求項７に記載のコンタクトレンズ用溶液。
【請求項９】
前記高分子タイプのＰＯＥ−ＰＯＰブロック共重合体と、前記低分子タイプのＰＯＥ−ＰＯＰブロック共重合体との割合が、１：１００〜１００：１であることを特徴とする請求項８に記載のコンタクトレンズ用溶液。
【請求項１０】
メントールを含有することを特徴とする請求項６〜９のいずれか一項に記載のコンタクトレンズ用溶液。
【請求項１１】
２種以上のポリオキシエチレン(ＰＯＥ)−ポリオキシプロピレン(ＰＯＰ)ブロック共重合体を含む非イオン性界面活性剤を０．０１〜１０質量％の割合で含有する溶液中にコンタクトレンズを浸漬し、
容器本体に設けられた窪み部の内側に、前記コンタクトレンズ及び前記溶液を収容し、前記窪み部を気密に封止する包装フィルムを前記容器本体に剥離自在に貼着することを特徴とする、包装容器入りコンタクトレンズの製造方法。
【請求項１２】
前記溶液に含まれる前記非イオン性界面活性剤は、ＰＯＰ基の重量平均分子量の差が１０００以上となる高分子タイプのＰＯＥ−ＰＯＰブロック共重合体と、低分子タイプのＰＯＥ−ＰＯＰブロック共重合体とを、それぞれ１種以上含むことを特徴とする請求項１１に記載の包装容器入りコンタクトレンズの製造方法。
【請求項１３】
前記高分子タイプのＰＯＥ−ＰＯＰブロック共重合体は、重量平均分子量が４０００以上、且つ、分子全体に対するＰＯＥ基の重量比率が４０％以上であり、
前記低分子タイプのＰＯＥ−ＰＯＰブロック共重合体は、重量平均分子量が３０００以下、且つ、分子全体に対するＰＯＥ基の重量比率が４０％以下であることを特徴とする請求項１２に記載の包装容器入りコンタクトレンズの製造方法。
【請求項１４】
前記高分子タイプのＰＯＥ−ＰＯＰブロック共重合体と、前記低分子タイプのＰＯＥ−ＰＯＰブロック共重合体との割合が、１：１００〜１００：１であることを特徴とする請求項１３に記載の包装容器入りコンタクトレンズの製造方法。
【請求項１５】
前記溶液にメントールを含有することを特徴とする請求項１１〜１４のいずれか一項に記載の包装容器入りコンタクトレンズの製造方法。
【発明の詳細な説明】
【技術分野】
【０００１】
本発明は、包装容器入りコンタクトレンズ、包装容器入りコンタクトレンズの製造方法、及びコンタクトレンズ用溶液に関する。
【背景技術】
【０００２】
近年、コンタクトレンズ（ＣＬ）の利用者が増えている。コンタクトレンズには、ハードコンタクトレンズ（ＨＣＬ）とソフトコンタクトレンズ（ＳＣＬ）がある。その中でも装着時の違和感が少ないソフトコンタクトレンズ（ＳＣＬ）の利用者が増加し続けている。
【０００３】
一方、従来のソフトコンタクトレンズは、ハードコンタクトレンズよりも酸素透過性に劣るといった欠点があった。これは、ハードコンタクトレンズを装用した場合の眼球への酸素供給が、主に瞬目によるレンズ移動に伴う涙液の交換に依存するのに対して、ソフトコンタクトレンズを装用した場合、この涙液交換に伴う酸素供給が僅かとなるからである。
【０００４】
また、ソフトコンタクトレンズの酸素透過性は、レンズに含まれる自由水に依存しており、一般的にレンズの含水率が高いほど、酸素透過性が高くなる。一方、レンズの含水率が高いほど、レンズの水分が蒸発してしまうため、その蒸発した水分を涙液で補わなければならない。このため、ソフトコンタクトレンズは、一般的にハードコンタクトレンズよりも眼が乾き易いと言われている。
【０００５】
ソフトコンタクトレンズの包装には、従来よりブリスターパック（包装容器）が用いられている。このブリスターパックは、容器本体に設けられた窪み部の内側に、ソフトコンタクトレンズと保存液（溶液）を収容し、容器本体に剥離自在に貼着された包装フィルムによって、窪み部を気密に封止したものからなる。ソフトコンタクトレンズは、この密封された窪み部の中で保存液に浸漬された状態で保存されている。
【０００６】
ところで、保存液には、通常、生理食塩水や脱イオン水などが使用されている。また、保存液中に非イオン性界面活性剤を添加したものが提案されている（特許文献１を参照。）。
【０００７】
具体的には、特許文献１には、非イオン性界面活性剤として、ポロクサマー(Poloxamer)やポロキサミン(Poloxamine)といったポリオキシエチレン(ＰＯＥ)−ポリオキシプロピレン(ＰＯＰ)ブロック共重合体を含有したコンタクトレンズ包装溶液が開示されている。
【０００８】
また、特許文献１には、重量平均分子量が約４，０００〜３０，０００のＰＯＥ−ＰＯＰブロック共重合体を用いることで、特に、含水性（親水性）の高いソフトコンタクトレンズに対して、良好な湿潤特性が得られることが記載されている。
【先行技術文献】
【特許文献】
【０００９】
【特許文献１】特表２００２−５０４２３８号公報
【発明の概要】
【発明が解決しようとする課題】
【００１０】
ところで、前述した特許文献１に記載される発明では、重量平均分子量が４，０００以上となる高分子タイプのＰＯＥ−ＰＯＰブロック共重合体を使用している。
【００１１】
これに対して、本発明者の研究では、この高分子タイプのＰＯＥ−ＰＯＰブロック共重合体に組み合わされるＰＯＥ−ＰＯＰブロック共重合体、特に、重量平均分子量が３，０００以下となる低分子タイプのＰＯＥ−ＰＯＰブロック共重合体との組み合わせによって、水分保持性（湿潤特性）が大きく変化することを見出した。
【００１２】
すなわち、本発明者は、このような知見に基づいて鋭意研究を重ねた結果、本発明を完成するに至った。本発明は、上記事情に鑑みてなされたものであり、複数のＰＯＥ−ＰＯＰブロック共重合体を組み合わせることによって、更に良好な水分保持性（湿潤特性）が得られる包装容器入りコンタクトレンズを提供する。また、本発明は、前記包装容器入りコンタクトレンズの製造方法及び前記コンタクトレンズ用溶液を提供する。
【課題を解決するための手段】
【００１３】
本発明の第一態様は包装容器入りコンタクトレンズであり、本発明の第二態様はコンタクトレンズ用溶液であり、本発明の第三態様は包装容器入りコンタクトレンズの製造方法である。本発明は少なくとも以下の手段を提供することができる。
（１）窪み部を有する容器本体と、前記窪み部の内側に収容されたコンタクトレンズ及び溶液と、前記容器本体に剥離自在に貼着されて、前記窪み部を気密に封止する包装フィルムとを備え、前記溶液は、非イオン性界面活性剤を０．０１〜１０質量％の割合で含有し、前記非イオン性界面活性剤は、２種以上のポリオキシエチレン(ＰＯＥ)−ポリオキシプロピレン(ＰＯＰ)ブロック共重合体を含むことを特徴とする包装容器入りコンタクトレンズ。
（２）前記非イオン性界面活性剤は、ＰＯＰ基の重量平均分子量の差が１０００以上となる高分子タイプのＰＯＥ−ＰＯＰブロック共重合体と、低分子タイプのＰＯＥ−ＰＯＰブロック共重合体とを、それぞれ１種以上含むことを特徴とする前記（１）に記載の包装容器入りコンタクトレンズ。
（３）前記高分子タイプのＰＯＥ−ＰＯＰブロック共重合体は、重量平均分子量が４０００以上、且つ、分子全体に対するＰＯＥ基の重量比率が４０％以上であり、前記低分子タイプのＰＯＥ−ＰＯＰブロック共重合体は、重量平均分子量が３０００以下、且つ、分子全体に対するＰＯＥ基の重量比率が４０％以下であることを特徴とする前記（２）に記載の包装容器入りコンタクトレンズ。
（４）前記高分子タイプのＰＯＥ−ＰＯＰブロック共重合体と、前記低分子タイプのＰＯＥ−ＰＯＰブロック共重合体との割合が、１：１００〜１００：１であることを特徴とする前記（２）又は（３）に記載の包装容器入りコンタクトレンズ。
（５）前記溶液がメントールを含有することを特徴とする前記（１）〜（４）のいずれか一に記載の包装容器入りコンタクトレンズ。
（６）２種以上のポリオキシエチレン(ＰＯＥ)−ポリオキシプロピレン(ＰＯＰ)ブロック共重合体を含む非イオン性界面活性剤を０．０１〜１０質量％の割合で含有することを特徴とするコンタクトレンズ用溶液。
（７）前記非イオン性界面活性剤は、ＰＯＰ基の重量平均分子量の差が１０００以上となる高分子タイプのＰＯＥ−ＰＯＰブロック共重合体と、低分子タイプのＰＯＥ−ＰＯＰブロック共重合体とを、それぞれ１種以上含むことを特徴とする前記（６）に記載のコン  タクトレンズ用溶液。
（８）前記高分子タイプのＰＯＥ−ＰＯＰブロック共重合体は、重量平均分子量が４０００以上、且つ、分子全体に対するＰＯＥ基の重量比率が４０％以上であり、前記低分子タイプのＰＯＥ−ＰＯＰブロック共重合体は、重量平均分子量が３０００以下、且つ、分子全体に対するＰＯＥ基の重量比率が４０％以下であることを特徴とする前記（７）に記載のコンタクトレンズ用溶液。
（９）前記高分子タイプのＰＯＥ−ＰＯＰブロック共重合体と、前記低分子タイプのＰＯＥ−ＰＯＰブロック共重合体との割合が、１：１００〜１００：１であることを特徴とする前記（７）又は（８）に記載のコンタクトレンズ用溶液。
（１０）メントールを含有することを特徴とする前記（６）〜（９）のいずれか一に記載のコンタクトレンズ用溶液。
（１１）２種以上のポリオキシエチレン(ＰＯＥ)−ポリオキシプロピレン(ＰＯＰ)ブロック共重合体を含む非イオン性界面活性剤を０．０１〜１０質量％の割合で含有する溶液中にコンタクトレンズを浸漬し、容器本体に設けられた窪み部の内側に、前記コンタクトレンズ及び前記溶液を収容し、前記窪み部を気密に封止する包装フィルムを前記容器本体に剥離自在に貼着することを特徴とする、包装容器入りコンタクトレンズの製造方法。
（１２）前記溶液に含まれる前記非イオン性界面活性剤は、ＰＯＰ基の重量平均分子量の差が１０００以上となる高分子タイプのＰＯＥ−ＰＯＰブロック共重合体と、低分子タイプのＰＯＥ−ＰＯＰブロック共重合体とを、それぞれ１種以上含むことを特徴とする前記（１１）に記載の包装容器入りコンタクトレンズの製造方法。
（１３）前記高分子タイプのＰＯＥ−ＰＯＰブロック共重合体は、重量平均分子量が４０００以上、且つ、分子全体に対するＰＯＥ基の重量比率が４０％以上であり、前記低分子タイプのＰＯＥ−ＰＯＰブロック共重合体は、重量平均分子量が３０００以下、且つ、分子全体に対するＰＯＥ基の重量比率が４０％以下であることを特徴とする前記（１２）に記載の包装容器入りコンタクトレンズの製造方法。
（１４）前記高分子タイプのＰＯＥ−ＰＯＰブロック共重合体と、前記低分子タイプのＰＯＥ−ＰＯＰブロック共重合体との割合が、１：１００〜１００：１であることを特徴とする前記（１２）又は（１３）に記載の包装容器入りコンタクトレンズの製造方法。
（１５）前記溶液にメントールを含有することを特徴とする前記（１１）〜（１４）のいずれか一に記載の包装容器入りコンタクトレンズの製造方法。
【発明の効果】
【００１４】
本発明に係る包装容器入りコンタクトレンズによれば、コンタクトレンズを装用したときのレンズ表面からの水分の蒸発を抑制し、レンズ表面の水分保持性を高めることができる。このため、例えば含水性の高いソフトコンタクトレンズであっても、装用時の眼の乾きを抑えながら、乾燥感の少ない快適な装用性を得ることが可能である。
本発明に係る包装容器入りコンタクトレンズの製造方法によれば、コンタクトレンズを装用したときのレンズ表面からの水分の蒸発を抑制し、レンズ表面の水分保持性を高めた包装容器入りコンタクトレンズを製造することができる。
本発明に係るコンタクトレンズ用溶液を、コンタクトレンズの製造、洗浄、保存又は包装に使用することによって、コンタクトレンズを装用したときのレンズ表面からの水分の蒸発を抑制し、レンズ表面の水分保持性を高めることができる。
【図面の簡単な説明】
【００１５】
【図１】本発明を適用した包装容器入りコンタクトレンズの一例を示す一部切り欠き断面図である。
【図２】各種のポロクサマー（プルロニック）をグリッド状に表示したグラフである。
【図３】各種のリバース型のＰＯＥ−ＰＯＰブロック共重合体（ＲＰＥ）をグリッド状に表示したグラフである。
【図４】実施例におけるサンプル１〜６の測定結果（絶対値）を示すグラフである。
【図５】実施例におけるサンプル７〜１５の測定結果（絶対値）を示すグラフである。
【図６】実施例におけるサンプル１〜６の測定結果（相対値）を示すグラフである。
【図７】実施例におけるサンプル７〜１５の測定結果（相対値）を示すグラフである。
【図８】実施例におけるサンプル１６〜２０の測定結果（相対値）を示すグラフである。
【図９】実施例におけるサンプル２２〜２８の測定結果（相対値）を示すグラフである。
【図１０】実施例におけるサンプル３０〜３９の測定結果（相対値）を示すグラフである。
【図１１】実施例におけるサンプル４０〜４３の分析結果（絶対値）を示すグラフである。
【発明を実施するための形態】
【００１６】
以下、本発明の各実施形態について、図面を参照して詳細に説明する。
【００１７】
《第一態様：包装容器入りコンタクトレンズ》
本発明の第一実施形態として、包装容器入りコンタクトレンズの一例を図１に示す。
この包装容器入りコンタクトレンズは、図１に示すように、コンタクトレンズＣＬをブリスターパック１と呼ばれる包装容器で包装されている。
【００１８】
具体的に、このブリスターパック１は、容器本体２と、この容器本体２に貼着された包装フィルム３とを備えている。
【００１９】
容器本体２は、球面状の窪み部４を有し、この窪み部４の内側に、コンタクトレンズＣＬと保存液（溶液）Ｓを収容している。
容器本体２の材質は特に制限されず、例えば、ポリアルキレン樹脂、ポリ塩化ビニル(ＰＶＣ)樹脂、ポリアミド樹脂などのプラスチック材料を挙げることができる。容器本体２の材質がオートクレーブ耐性を有するものであれば、コンタクトレンズを収容した状態でオートクレーブすることも可能である。容器本体２の形状は特に制限されず、コンタクトレンズＣＬを収容する窪み部４が形成可能な形状であればよい。
窪み部４の形状は特に制限されず、例えば球面状、多角体形状、立方体形状、直方体形状等が挙げられる。
【００２０】
包装フィルム３は、容器本体２の窪み部４を覆うように、容器本体２に剥離自在に貼着されている。包装フィルム３によって、窪み部４は気密に封止されている。
包装フィルム３の材質は特に制限されず、例えば、樹脂フィルムや、樹脂フィルムと金属箔とが積層されて貼り合わされたラミネートフィルムなどを挙げることができる。
【００２１】
第一実施形態の包装容器入りコンタクトレンズでは、この密封された窪み部４の中でコンタクトレンズＣＬが保存液Ｓに浸漬された状態で保存されている。包装フィルム３を剥離することによって、コンタクトレンズＣＬを窪み部４から取り出して使用することが可能である。
【００２２】
第一実施形態の包装容器入りコンタクトレンズの商品形態としては、例えば次の３つのタイプが挙げられる。第一のタイプは、使用期間中にコンタクトレンズＣＬの手入れを殆ど行わず、１日〜１週間程度レンズを使用した後、廃棄する使い捨て（ディスポーザブル）タイプである。第二のタイプは、使用期間中に必要に応じて洗浄等の若干の手入れを行い、２週間程度レンズを使用する頻回交換（フリークエントリプレースメント）タイプである。第三のタイプは、使用期間中にコンタクトレンズＣＬの手入れを充分に行い、１ヶ月又は３ヶ月程度レンズを使用する定期交換（プランドリプレースメント）タイプである。ここで例示した３つのタイプのコンタクトレンズＣＬは、何れも一定期間の使用後に破棄されることから、「使い捨てコンタクトレンズ」と総称されることがある。
【００２３】
第一実施形態に適用可能なコンタクトレンズＣＬは特に制限されず、例えばＰＨＥＭＡ(ポリヒドロキシエチルメタアクリレート)といったゲル状の合成高分子化合物（ハイドロゲル）を使用した比較的水分を多く含む含水性ソフトコンタクトレンズ（ＳＣＬ）を挙げることができる。
また、第一実施形態に適用可能なコンタクトレンズＣＬとして、例えば、２−メタクリロイルオキシエチルホスホリルコリン(ＭＰＣ)や、ポリエチレングリコール(ＰＥＧ)などの親水性ポリマーを含有したレンズを挙げることができる。さらに、ソフトコンタクトレンズとして、両性イオン素材からなるレンズを例示できる。
【００２４】
米国食品医薬品局（ＦＤＡ）によれば、ソフトコンタクトレンズは、含水率とイオン性の有無によって４つに分類することができる。すなわち、レンズの含水率が５０％以上である高含水タイプと、レンズの含水率が５０％未満である低含水タイプとに分けて、それぞれのタイプにおいて、さらにイオン性と非イオン性とに分ける分類である。この分類によって、グループＩ（低含水・非イオン性）、グループII（高含水・非イオン性）、グループIII（低含水・イオン性）、グループIV（高含水・イオン性）の４つに分類される。
【００２５】
第一実施形態において、前記４つのグループの全てが使用可能であるが、後述するように第一実施形態を構成する前記溶液（保存液Ｓ）との相性が良い、グループII（高含水・非イオン性）又はグループIV（高含水・イオン性）が好ましく、グループIV（高含水・イオン性）がより好ましい。
【００２６】
このようなソフトコンタクトレンズの材質としては、例えば、エタフィルコン(etafilcon)Ａ、ポリマコン(polymacon)、ゲンフィルコン(genfilcon)Ａ、レネフィルコン(lenefilcon)Ａ、バフィルコン(bafilcon)、アコフィルコン(acofilcon)Ａ、アクアフィルコン(acquafilcon)Ａ、アロフィルコン(alofilcon)Ａ、アルファフィルコン(alphafilcon)Ａ、アミフィルコン(amifilcon)Ａ、アスチフィルコン(astifilcon)Ａ、アタラフィルコン(atalafilcon)Ａ、ビスフィルコン(bisfilcon)Ａ、ブフィルコン(bufilcon)Ａ、クロフィルコン(crofilcon)Ａ、シクロフィルコン(cyclofilcon)Ａ、ダルフィルコン(darfilcon)Ａ、デルタフィルコン(deltafilcon)Ａ、デルタフィルコン(deltafilcon)Ｂ、ジメフィルコン(dimefilcon)Ａ、ドロオキシフィルコン(drooxifilcon)Ａ、エプシフィルコン(epsifilcon)Ａ、エステリフィルコン(esterifilcon)Ａ、フォコフィルコン(focofilcon)Ａ、ガルイフィルコン(galyfilcon)Ａ、ゴヴァフィルコン(govafilcon)Ａ、ヘフィルコン(hefilcon)Ａ、へフィルコン(hefilcon)Ｂ、ヘフィルコン(hefilcon)Ｄ、ヒラフィルコン(hilafilcon)Ａ、ヒラフィルコン(hilafilcon)Ｂ、ヒクソイフィルコン(hixoifilcon)Ａ、ヒクソイフィルコン(hioxifilcon)Ｂ、ヒクソイフィルコン(hioxifilcon)Ｃ、ヒドロフィルコン(hydrofilcon)Ａ、リクライフィルコン(licryfilcon)Ａ、リクライフィルコン(licryfilcon)Ｂ、リドフィルコン(lidofilcon)Ｂ、リドフィルコン(lidofilcon)Ａ、マフィルコン(mafilcon)Ａ、メシフィルコン(mesifilcon)Ａ、メタフィルコン(methafilcon)Ｂ、ミパフィルコン(mipafilcon)Ａ、ネルフィルコン(nelfilcon)Ａ、ネトラフィルコン(netrafilcon)Ａ、オキュフィルコン(ocufilcon)Ａ、オキュフィルコン(ocufilcon)Ｂ、オキュフィルコン(ocufilcon)Ｃ、オキュフィルコン(ocufilcon)Ｄ、オキュフィルコン(ocufilcon)Ｅ、オフィルコン(ofilcon)Ａ、オマフィルコン(omafilcon)Ａ、オキシフィルコン(oxyfilcon)Ａ、ペンタフィルコン(pentafilcon)Ａ、ペルフィルコン(perfilcon)Ａ、ペヴァフィルコン(pevafilcon)Ａ、フェンフィルコン(phemfilcon)Ａ、シラフィルコン(silafilcon)Ａ、シロキシフィルコン(siloxyfilcon)Ａ、テフィルコン(tefilcon)Ａ、テトラフィルコン(tetrafilcon)Ａ、トリフィルコン(trifilcon)Ａ、ヴィフィルコン(vifilcon)Ａ、キシロフィルコン(xylofilcon)Ａなどを挙げることができる。
【００２７】
第一実施形態において、保存液Ｓの溶媒は、非イオン性界面活性剤が溶解する溶媒であれば特に制限されず、例えば生理食塩水、脱イオン水などが挙げられる。
保存液Ｓは、非イオン性界面活性剤を０．０１〜１０質量％（重量％）の割合で含有しており、この非イオン性界面活性剤が、２種以上のポリオキシエチレン(ＰＯＥ)−ポリオキシプロピレン(ＰＯＰ)ブロック共重合体を含む。
【００２８】
保存液Ｓ中の２種以上の非イオン性界面活性剤の合計濃度は、０．０１〜１０質量％の範囲であれば特に制限されず、例えば０．０５〜８．０質量％の範囲であっても良いし、０．１０〜７．０質量％の範囲であっても良いし、０．２０〜６．０質量％の範囲であっても良いし、０．３０〜５．０質量％の範囲であっても良いし、０．４０〜５．０質量％の範囲であっても良いし、０．５０〜４．５質量％の範囲であっても良いし、０．６０〜４．５質量％の範囲であっても良いし、０．７０〜４．０質量％の範囲であっても良いし、０．８０〜３．５質量％の範囲であっても良いし、０．９０〜３．０質量％の範囲であっても良いし、１．０〜２．５質量％の範囲であっても良いし、１．１０〜２．０質量％の範囲であっても良い。
上記範囲のうち、下限値が０．３０質量％以上である範囲であると、コンタクトレンズを装用した際のレンズ表面からの水分の蒸散を一層低減できるので好ましい。
上記範囲のうち、上限値が３．０質量％以下である範囲であると、コンタクトレンズを装用した眼への影響（負担）が一層低減できるので好ましい。
【００２９】
前記非イオン性界面活性剤として、重量平均分子量の差が１０００以上となる高分子タイプのＰＯＥ−ＰＯＰブロック共重合体と、低分子タイプのＰＯＥ−ＰＯＰブロック共重合体とを、それぞれ１種以上含む構成が挙げられる。前記構成であると、レンズからの水分の蒸散を抑制し、レンズの水分保持性を容易に高めることができる。
【００３０】
前記構成において、前記重量平均分子量の差の上限は特に制限されないが、例えば５０，０００以下で検討することができる。具体的には、前記重量平均分子量の差は、４０，０００以下であっても良いし、３０，０００以下であっても良いし、２０，０００以下であっても良いし、１５，０００以下であっても良いし、１２，５００以下であっても良いし、１０，０００以下であっても良い。
【００３１】
さらに、高分子タイプのＰＯＥ−ＰＯＰブロック共重合体として、重量平均分子量が４０００以上、且つ、分子全体に対するＰＯＥ基（ポリオキシエチレンのブロック）の重量比率が４０％以上の共重合体と、低分子タイプのＰＯＥ−ＰＯＰブロック共重合体として、重量平均分子量が３０００以下、且つ、分子全体に対するＰＯＥ基の重量比率が４０％以下の共重合体とを組み合わせて使用する構成が挙げられる。前記構成であると、レンズからの水分の蒸散を抑制し、レンズの水分保持性をより容易に高めることができる。
【００３２】
前記構成において、高分子タイプのＰＯＥ−ＰＯＰブロック共重合体の分子全体に対するＰＯＥ基の重量比率の上限は特に制限されず、例えば９０質量％以下であっても良いし、８０質量％以下であっても良い。また、前記重量比率の範囲は４０質量％以上であれば特に制限されず、例えば４０〜９０質量％の範囲から使用する共重合体を選択しても良いし、５０〜９０質量％の範囲から使用する共重合体を選択しても良いし、６０〜８０質量％の範囲から使用する共重合体を選択しても良いし、７０〜８０質量％の範囲から使用する共重合体を選択しても良い。これらのいずれの範囲からも前記ブロック共重合体を選択することが可能であるが、前記重量比率７０〜８０質量％の範囲から選択される高分子タイプのＰＯＥ−ＰＯＰブロック共重合体を使用することにより、レンズからの水分の蒸散を抑制し、レンズの水分保持性をより向上できる場合がある。
【００３３】
前記構成において、低分子タイプのＰＯＥ−ＰＯＰブロック共重合体の分子全体に対するＰＯＥ基の重量比率の下限は特に制限されず、例えば５質量％以上であっても良いし、１０質量％以上であっても良い。また、前記重量比率の範囲は４０質量％以下であれば即に制限されず、例えば５〜４０質量％の範囲から使用する共重合体を選択しても良いし、１０〜４０質量％の範囲から使用する共重合体を選択しても良いし、２０〜４０質量％の範囲から使用する共重合体を選択しても良いし、３０〜４０質量％の範囲から使用する共重合体を選択しても良い。これらのいずれの範囲からも前記ブロック共重合体を選択することが可能であるが、前記重量比率が２０〜４０質量％の範囲から選択される低分子タイプのＰＯＥ−ＰＯＰブロック共重合体を使用することにより、レンズからの水分の蒸散を抑制し、レンズの水分保持性をより向上できる場合がある。
【００３４】
前記構成において、高分子タイプのＰＯＥ−ＰＯＰブロック共重合体の分子全体に対するＰＯＥ基の重量比率と、低分子タイプのＰＯＥ−ＰＯＰブロック共重合体の分子全体に対するＰＯＥ基の重量比率との好適な組み合わせとして、例えば、高分子タイプのＰＯＥ−ＰＯＰブロック共重合体の前記重量比率が７０〜８０質量％であり、且つ、低分子タイプのＰＯＥ−ＰＯＰブロック共重合体の前記重量比率が２０〜４０質量％である組み合わせが挙げられる。この組み合わせを適用することにより、レンズからの水分の蒸散を抑制し、レンズの水分保持性をより向上できる場合がある。
【００３５】
前記構成において、高分子タイプのＰＯＥ−ＰＯＰブロック共重合体の重量平均分子量の上限は特に制限されないが、例えば５０，０００以下で検討することができる。
前記構成において、高分子タイプのＰＯＥ−ＰＯＰブロック共重合体の重量平均分子量は、４，０００〜４０，０００の範囲から選択しても良いし、４，５００〜３０，０００の範囲から選択しても良いし、５，０００〜２５，０００の範囲から選択しても良いし、６，０００〜２０，０００の範囲から選択しても良いし、７，０００〜１６，０００の範囲から選択しても良い。これらのいずれの範囲からも前記ブロック共重合体を選択することが可能であるが、７，０００〜１６，０００の範囲から選択される高分子タイプのＰＯＥ−ＰＯＰブロック共重合体を使用することにより、レンズからの水分の蒸散を抑制し、レンズの水分保持性をより向上できる場合がある。
【００３６】
前記構成において、低分子タイプのＰＯＥ−ＰＯＰブロック共重合体の重量平均分子量の下限は特に制限されないが、例えば３００以上で検討することができる。
前記構成において、低分子タイプのＰＯＥ−ＰＯＰブロック共重合体の重量平均分子量は、３００〜３，０００の範囲から選択しても良いし、４５０〜３，０００の範囲から選択しても良いし、６００〜３，０００の範囲から選択しても良いし、７５０〜３，０００の範囲から選択しても良いし、１，０００〜３，０００の範囲から選択しても良いし、１，５００〜３，０００の範囲から選択しても良いし、２，０００〜３，０００の範囲から選択しても良い。これらのいずれの範囲からも前記ブロック共重合体を選択することが可能であるが、１，０００〜３，０００の範囲から選択される低分子タイプのＰＯＥ−ＰＯＰブロック共重合体を使用することにより、レンズからの水分の蒸散を抑制し、レンズの水分保持性をより向上できる場合がある。
【００３７】
前記構成において、高分子タイプのＰＯＥ−ＰＯＰブロック共重合体の重量平均分子量と、低分子タイプのＰＯＥ−ＰＯＰブロック共重合体の重量平均分子量との好適な組み合わせとして、例えば、高分子タイプのＰＯＥ−ＰＯＰブロック共重合体の重量平均分子量が７，０００〜１６，０００であり、且つ、低分子タイプのＰＯＥ−ＰＯＰブロック共重合体の重量平均分子量が１，０００〜３，０００である組み合わせが挙げられる。この組み合わせを適用することにより、レンズからの水分の蒸散を抑制し、レンズの水分保持性をより向上できる場合がある。
【００３８】
前記構成において、高分子タイプのＰＯＥ−ＰＯＰブロック共重合体と、低分子タイプのＰＯＥ−ＰＯＰブロック共重合体との好適な組み合わせとして、例えば、高分子タイプのＰＯＥ−ＰＯＰブロック共重合体の前記重量比率および平均分子量が、７０〜８０質量％および７，０００〜１６，０００であり、且つ、低分子タイプのＰＯＥ−ＰＯＰブロック共重合体の前記重量比率および平均分子量が、２０〜４０質量％および１，０００〜３，０００である組み合わせが挙げられる。この組み合わせを適用することにより、レンズからの水分の蒸散を抑制し、レンズの水分保持性をより向上できる場合がある。
【００３９】
高分子タイプのＰＯＥ−ＰＯＰブロック共重合体と、低分子タイプのＰＯＥ−ＰＯＰブロック共重合体との割合は特に制限されないが、例えば、高分子タイプ：低分子タイプ＝１：１００〜１００：１の範囲で調製可能である。
前記割合は、高分子タイプ：低分子タイプ＝１：１０〜１００：１の範囲で調製しても良いし、１：１０〜１００：１の範囲で調製しても良いし、１：１０〜１００：１の範囲で調製しても良いし、１：１０〜１０：１の範囲で調製しても良いし、１：１〜１０：１の範囲で調製しても良い。
高分子タイプの含有割合（含有比）が低分子タイプの含有割合（含有比）よりも大きい場合に、レンズからの水分の蒸散を抑制し、レンズの水分保持性をより向上できる場合がある。
【００４０】
保存液Ｓ中、高分子タイプのＰＯＥ−ＰＯＰブロック共重合体の濃度は、０．０１以上１０質量％未満の範囲であれば特に制限されず、例えば０．０５〜８．０質量％の範囲であっても良いし、０．１０〜７．０質量％の範囲であっても良いし、０．２０〜６．０質量％の範囲であっても良いし、０．３０〜５．０質量％の範囲であっても良いし、０．４０〜５．０質量％の範囲であっても良いし、０．５０〜４．５質量％の範囲であっても良いし、０．６０〜４．５質量％の範囲であっても良いし、０．７０〜４．０質量％の範囲であっても良いし、０．８０〜３．５質量％の範囲であっても良いし、０．９０〜３．０質量％の範囲であっても良いし、１．０〜２．５質量％の範囲であっても良いし、１．１０〜２．０質量％の範囲であっても良い。
上記範囲のうち、下限値が０．３０質量％以上である範囲であると、コンタクトレンズを装用した際のレンズ表面からの水分の蒸散を一層低減できるので好ましい。
上記範囲のうち、上限値が３．０質量％以下である範囲であると、コンタクトレンズを装用した眼への影響（負担）が一層低減できるので好ましい。
【００４１】
保存液Ｓ中、低分子タイプのＰＯＥ−ＰＯＰブロック共重合体の濃度は、０．０１以上１０質量％未満の範囲であれば特に制限されず、例えば０．０５〜８．０質量％の範囲であっても良いし、０．１０〜７．０質量％の範囲であっても良いし、０．２０〜６．０質量％の範囲であっても良いし、０．３０〜５．０質量％の範囲であっても良いし、０．４０〜５．０質量％の範囲であっても良いし、０．５０〜４．５質量％の範囲であっても良いし、０．６０〜４．５質量％の範囲であっても良いし、０．７０〜４．０質量％の範囲であっても良いし、０．８０〜３．５質量％の範囲であっても良いし、０．９０〜３．０質量％の範囲であっても良いし、１．０〜２．５質量％の範囲であっても良いし、１．１０〜２．０質量％の範囲であっても良い。
上記範囲のうち、下限値が０．３０質量％以上である範囲であると、コンタクトレンズを装用した際のレンズ表面からの水分の蒸散を一層低減できるので好ましい。
上記範囲のうち、上限値が３．０質量％以下である範囲であると、コンタクトレンズを装用した眼への影響（負担）が一層低減できるので好ましい。
【００４２】
市販されているＰＯＥ−ＰＯＰブロック共重合体の一般名として、ポロクサマー(Poloxamer)という名称が知られている。商品名の型番の頭文字に続いて付記された最初の２桁の番号がＰＯＰ基の重量平均分子量を表し、３桁目の番号がＰＯＥ基の分子全体に対する重量比率を表すことがある。
【００４３】
ＰＯＥ−ＰＯＰブロック共重合体は、ＢＡＳＦ社から入手可能である。ＢＡＳＦ社製の前記共重合体の商品名として、プルロニック(Pluronic)やルトロール(Lutrol)の商品名（登録商標）が知られている。この商品名の最初の１桁目の番号がＰＯＰ基の重量平均分子量［−］を表し、２桁目の番号がＰＯＥ基の分子全体に対する重量比率［％］を表す。また、先頭の「Ｌ」が液体(Liquid)、「Ｐ」がペースト(Paste)、「Ｆ」がフレーク(Flakes)の状態を表す。また、「ＲＰＥ」はリバース型を意味する。
【００４４】
横軸をＰＯＥ基の分子全体に対する重量比率［％］、縦軸をＰＯＰ基の重量平均分子量［−］として、各種のポロクサマー（プルロニック）をグリッド状に表示したグラフを図２に示す。
【００４５】
ＰＯＥ−ＰＯＰブロック共重合体の中には、リバース型と呼ばれるものがある。
リバース型ではない通常のＰＯＥ−ＰＯＰブロック共重合体（ポロクサマー）は、プロピレングリコールにプロピレンオキサイドを付加した後に、エチレンオキサイドを付加することによって、分子内部に存在する疎水基としてのＰＯＰ基（ポリオキシプロピレンのブロック）の外側に、親水基としてのＰＯＥ基を持つ構造となっている。すなわち、通常のＰＯＥ−ＰＯＰブロック共重合体は、ＰＯＥブロック−ＰＯＰブロック−ＰＯＥブロックの順に連結されている。
これに対して、リバース型のＰＯＥ−ＰＯＰブロック共重合体は、メロクサポール(Meroxapol)とも呼ばれ、プロピレングリコールにエチレンオキサイドを付加した後に、プロピレンオキサイドを付加することによって、分子内部に存在する親水基としてのＰＯＥ基の外側に、疎水基としてのＰＯＰ基を持つ構造となっている。すなわち、リバース型のＰＯＥ−ＰＯＰブロック共重合体は、ＰＯＰブロック−ＰＯＥブロック−ＰＯＰブロックの順に連結されている。
【００４６】
横軸をＰＯＥ基の分子全体に対する重量比率［％］、縦軸をＰＯＰ基の重量平均分子量［−］として、各種のリバース型のＰＯＥ−ＰＯＰブロック共重合体（ＲＰＥ）をグリッド状に表示したグラフを図３に示す。
【００４７】
ＰＯＥ−ＰＯＰブロック共重合体の中には、テトロニック型と呼ばれるものがある。このテトロニック型のＰＯＥ−ＰＯＰブロック共重合体は、ポロキサミン(Poloxamine)とも呼ばれ、エチレンジアミンにプロピレンオキサイドを付加した後に、エチレンオキサイドを付加した構造となっている。
【００４８】
第一実施形態におけるＰＯＥ−ＰＯＰブロック共重合体は、その平均分子量に関わらず、直鎖構造を有する直鎖型と、分岐構造を有する分岐型の何れも使用可能である。
【００４９】
分岐鎖型のＰＯＥ−ＰＯＰブロック共重合体として、例えば、ＴＲ１３０７（重量平均分子量１８６００，ＰＯＥ重量比率７０％）、ＴＲ３０４（重量平均分子量１３００，ＰＯＥ重量比率４０％）、ＴＲ９０８（重量平均分子量２２５００，ＰＯＥ重量比率８０％）ＴＲ１５０８（重量平均分子量２６６００，ＰＯＥ重量比率８０％）、ＴＲ１１０７（重量平均分子量１４５００，ＰＯＥ重量比率７０％）、ＴＲ７０７（重量平均分子量１２０００，ＰＯＥ重量比率７０％）、ＴＲ１５０４（重量平均分子量１２５００，ＰＯＥ重量比率４０％）、ＴＲ１３０４（重量平均分子量１０５００，ＰＯＥ重量比率４０％）ＴＲ５０４（重量平均分子量３０００，ＰＯＥ重量比率４０%）ＴＲ７０４（重量平均分子量５０００，ＰＯＥ重量比率４０％）、ＴＲ９０４（重量平均分子量７５００，ＰＯＥ重量比率４０％）ＴＲ７０２（重量平均分子量３５００，ＰＯＥ重量比率２０％）、ＴＲ７０１（重量平均分子量２７５０，ＰＯＥ重量比率１０％）、ＴＲ１１０１（重量平均分子量５６００，ＰＯＥ重量比率１０％）、ＴＲ１１０２（重量平均分子量６３００，ＰＯＥ重量比率２０％）、ＴＲ１３０１（重量平均分子量６８００，ＰＯＥ重量比率１０％）、ＴＲ１３０２（重量平均分子量７８００，ＰＯＥ重量比率２０％）、ＴＲ１５０２（重量平均分子量９０００，ＰＯＥ重量比率２０％）、ＴＲ１５０１（重量平均分子量７９００，ＰＯＥ重量比率１０％）が挙げられる。
【００５０】
本発明では、公知のＰＯＥ−ＰＯＰブロック共重合体の中から、高分子タイプのものと、低分子タイプのものとを組み合わせて使用することが可能である。
【００５１】
具体的に、高分子タイプのＰＯＥ−ＰＯＰブロック共重合体としては、例えば、プルロニック(Pluronic)Ｆ６８（重量平均分子量８４００，ＰＯＥ重量比率８０％），プルロニック(Pluronic)Ｆ８７（重量平均分子量７９００，ＰＯＥ重量比率７０％），ルトロール(Lutrol)Ｆ８７（重量平均分子量７７００，ＰＯＥ基の重量比率７０％），プルロニック(Pluronic)Ｆ８８（重量平均分子量１０８００，ＰＯＥ重量比率８０％），プルロニック(Pluronic)Ｆ９８（重量平均分子量１３０００，ＰＯＥ重量比率８０％），プルロニック(Pluronic)Ｆ１０８（重量平均分子量１４６００，ＰＯＥ重量比率８０％），ルトロール(Lutrol)Ｆ１０８（重量平均分子量１４４００，ＰＯＥ基の重量比率８０％），プルロニック(Pluronic)Ｆ１２７（重量平均分子量１１５００，ＰＯＥ重量比率７０％），ルトロール(Lutrol)Ｆ１２７（重量平均分子量１２７００，ＰＯＥ重量比率７０％），Ｐ８４（重量平均分子量４２００，ＰＯＥ重量比率４０％）等の中から少なくとも１種以上を用いることができる。その中でも、ルトロール(Lutrol)Ｆ８７、プルロニック(Pluronic)Ｆ１０８を好適に用いることができる。
【００５２】
一方、低分子タイプのＰＯＥ−ＰＯＰブロック共重合体としては、例えば、プルロニックＲＰＥ１７２０（重量平均分子量２２００，ＰＯＥ重量比率２０％），プルロニックＲＰＥ１７４０（重量平均分子量２７００，ＰＯＥ重量比率４０％），プルロニックＲＰＥ２０３５（重量平均分子量４１００，ＰＯＥ重量比率３５％），プルロニックＲＰＥ２５２０（重量平均分子量３１００，ＰＯＥ重量比率２０％），プルロニックＲＰＥ２５２５（重量平均分子量２０００，ＰＯＥ重量比率２５％），プルロニックＲＰＥ３１１０（重量平均分子量３５００，ＰＯＥ重量比率１０％），ＰＥ３１００（重量平均分子量１０００，ＰＯＥ重量比率１０％），プルロニックＬ３１（重量平均分子量１１００，ＰＯＥ重量比率１０％），プルロニックＬ４４（重量平均分子量２２００，ＰＯＥ重量比率４０％），プルロニックＬ６1（重量平均分子量２０００，ＰＯＥ重量比率１０％），ルトロール(Lutrol)Ｌ４４（重量平均分子量２２００，ＰＯＥ基の重量比率４０％），プルロニックＬ６２（重量平均分子量２５００，ＰＯＥ重量比率２０％），プルロニックＬ６４（重量平均分子量２９００，ＰＯＥ重量比率４０％），プルロニックＬ７１（重量平均分子量２３００，ＰＯＥ重量比率１０％），プルロニックＬ８１（重量平均分子量２８００，ＰＯＥ重量比率１０％）等の中から少なくとも１種以上を用いることができる。その中でも、プルロニック(Pluronic)ＲＰＥ１７４０、プルロニック(Pluronic)Ｌ４４、プルロニック(Pluronic)Ｌ６２、プルロニック(Pluronic)Ｌ６４を好適に用いることができる。
【００５３】
第一実施形態において、このような高分子タイプのＰＯＥ−ＰＯＰブロック共重合体と、低分子タイプのＰＯＥ−ＰＯＰブロック共重合体との組み合わせによって、コンタクトレンズＣＬからの水分の蒸発を抑制し、良好な水分保持性（湿潤特性）を得ることが可能である。
【００５４】
その中でも特に、高分子タイプの「Ｆ８７」と低分子タイプの「ＲＰＥ１７４０」とを組み合わせたものや、高分子タイプの「Ｆ１０８」と低分子タイプの「Ｌ６４」とを組み合わせたもの、高分子タイプの「Ｆ８７」と低分子タイプの「Ｌ４４」とを組み合わせたもの、高分子タイプの「Ｆ１０８」と低分子タイプの「Ｌ４４」とを組み合わせたもの、高分子タイプの「Ｆ１０８」と低分子タイプの「Ｌ６２」とを組み合わせたものは、コンタクトレンズＣＬからの水分の蒸発を効果的に抑制することができる。
【００５５】
第一実施形態における保存液Ｓは、前述したコンタクトレンズＣＬの中でも特に、前述したハイドロゲルからなる高含水ソフトコンタクトレンズ（グループII・IV）に対して好適に用いることができる。すなわち、第一実施形態における保存液Ｓを用いることで、装用時の眼の乾きを感じ易い高含水ソフトコンタクトレンズに対して、その水分保持性を高めることが可能である。
【００５６】
保存液Ｓは、更に、メントールを含有してもよい。メントールのジアステレオマーおよび鏡像異性体の何れも使用可能であるが、ｌ−メントールが好ましい。メントールを保存液Ｓに含有させることにより、レンズからの水分の蒸散を抑制し、レンズの水分保持性をより一層向上できる。この理由の一つとして、コンタクトレンズ表面に対する前記非イオン性界面活性剤の吸着量が増大することが挙げられる。
メントールを含有する保存液Ｓに浸漬されたコンタクトレンズＣＬを装用した際に、眼の乾きを抑え、乾燥感の少ない快適な装用性が得られる。
【００５７】
また、保存液Ｓ中にｌ−メントールを配合することによって、非イオン性界面活性剤のコンタクトレンズに対する吸着量を増大させることができるので、当該コンタクトレンズの水分保持性（湿潤特性）だけでなく、表面特性を向上させることができる。
前記表面特性とは、装用時の眼の負担を軽減する特性である。前記表面特性が向上することによって、装用時のレンズと眼との不要な摩擦による不快感を軽減することができる。
【００５８】
保存液Ｓにメントールを含有させる場合、保存液Ｓ中に共存する非イオン性界面活性剤の種類、濃度及び組み合わせ等は特に制限されず、例えば前述した非イオン性界面活性剤の種類、濃度及び組み合わせから適宜選択することができる。前述した好適な非イオン性界面活性剤の種類、濃度及び組み合わせとともに、メントールを保存液Ｓに含有させることが好ましい。
【００５９】
保存液Ｓ中のメントールの濃度は特に制限されないが、例えば、０．００１〜１．０質量％の範囲から選択しても良いし、０．００５〜０．５質量％の範囲から選択しても良いし、０．０１〜０．２５質量％の範囲から選択しても良いし、０．０２５〜０．１０質量％の範囲から選択しても良い。これらの濃度範囲のうち、０．０１〜０．２５質量％の範囲又は０．０２５〜０．１０質量％であると、レンズからの水分の蒸散を抑制し、レンズの水分保持性をより一層向上できる場合がある。
一方、メントール濃度が極端に高い（例えば５．０質量％）と、コンタクトレンズＣＬを装用した際に眼への刺激が強くなり過ぎる場合がある。
【００６０】
第一実施形態の保存液Ｓは、その他にも、保水成分として、例えば、ポリビニルアルコール(ＰＶＡ)、ポリビニルピロリドン(ＰＶＰ)、ヒアルロン酸Ｎａなどの水溶性高分子を含有してもよい。
【００６１】
以上のように、本発明を適用した第一実施形態の包装容器入りコンタクトレンズでは、容器本体２の包装フィルム３により密封された窪み部４の中でコンタクトレンズＣＬが保存液Ｓに浸漬された状態で保存されることで、この保存液Ｓ中に含有される非イオン性界面活性剤がコンタクトレンズＣＬに作用し、コンタクトレンズＣＬを装用したときのレンズ表面からの水分の蒸発を抑制しながら、表面の水分保持性を高めることが可能である。
【００６２】
したがって、本発明によれば、例えば含水性の高いソフトコンタクトレンズであっても、装用時の眼の乾きを抑えながら、乾燥感の少ない快適な装用性を得ることが可能である。
【００６３】
なお、本発明は上記実施形態に限定されず、本発明の趣旨を逸脱しない範囲において種々の変更を加えることが可能である。
例えば、包装容器の形態については、上記図１に示すブリスターパック１のように、１個の窪み部４を有する形態に限らず、複数個の窪み部４を有する形態、複数個のブリスターパック１がパッケージ化された形態等も例示できる。
【００６４】
《第二態様：コンタクトレンズ用溶液》
前述した第一実施形態における前記溶液（保存液Ｓ）は、包装容器入りコンタクトレンズにおいてコンタクトレンズＣＬを包装および保存する用途に限られない。前記溶液は、例えば、コンタクトレンズＣＬの一時的な保存、洗浄、消毒、殺菌などの手入れに用いることが可能なコンタクトレンズ用溶液として使用及び販売することができる。
【００６５】
第一実施形態の前記溶液についての説明及び例示した好ましい実施形態は、第二態様においても同様に適用することができる。
【００６６】
コンタクトレンズの使用期間中に、当該コンタクトレンズと前記溶液を接触させる、又は当該コンタクトレンズを前記溶液に浸漬することによって、前記溶液中の非イオン性界面活性剤又は非イオン性界面活性剤及びメントールが、当該コンタクトレンズ表面に供給されるため、コンタクトレンズを装用したときのレンズ表面からの水分の蒸発を抑制し、レンズ表面の水分保持性を高める効果をより長く持続させることができる。
【００６７】
コンタクトレンズと前記溶液とを接触させる方法として、装用していたコンタクトレンズを一端外して、前記溶液が入った容器中にコンタクトレンズを浸漬する方法が例示できる。この方法以外に、例えば、装用中のコンタクトレンズに前記溶液を滴下する方法、即ち前記溶液を点眼液として使用する方法も挙げられる。いずれの方法であっても、コンタクトレンズと前記溶液が接触することにより、前述の効果が得られる。
【００６８】
コンタクトレンズと前記溶液とを接触させる時間は特に制限されず、例えば３０分〜１２０時間程度が挙げられる。
【００６９】
《第三態様：包装容器入りコンタクトレンズの製造方法》
前述した第一実施形態における前記溶液（保存液Ｓ）は、包装容器入りコンタクトレンズの製造において使用することができる。
例えば、公知のモールド製法によって、樹脂材料をコンタクトレンズに成形した後、モールドの金型からコンタクトレンズを剥がす（離す）際に、前記溶液を当該金型と当該コンタクトレンズとの間に注入する用途が挙げられる。この用途において、前記溶液は金型とコンタクトレンズとの吸着を低減して、当該コンタクトレンズを保護しながら、金型から当該コンタクトレンズを剥離させることができる。
【００７０】
前記溶液は耐熱性が比較的高いため、前記溶液にコンタクトレンズを浸漬した状態で加熱することができる。例えば、前記状態でオートクレーブ等の滅菌処理を行うことができる。すなわち、前記溶液（保存液Ｓ）を用いた処理は、コンタクトレンズＣＬの製造工程で実施されてもよい。例えば、膨潤から高圧蒸気滅菌工程において前記溶液を用いた処理を行うことができる。
【００７１】
前記溶液中には少なくとも２種の非イオン性界面活性剤が含有されているため、製造過程においてコンタクトレンズと前記溶液とを接触させることにより、当該コンタクトレンズの水分保持性（湿潤特性）を向上させることができる。この結果、例えば、包装容器へコンタクトレンズを収容する工程において、コンタクトレンズの品質および性能を向上させるとともに、コンタクトレンズが空気に曝された場合にも、コンタクトレンズが乾燥して劣化することを防止できる。
【００７２】
前記溶液中にメントールを配合することによって、非イオン性界面活性剤のコンタクトレンズに対する吸着量を増大させることができる。したがって、包装容器入りコンタクトレンズの製造において、メントールを添加した前記溶液とコンタクトレンズとを接触させる処理を行うことによって、当該コンタクトレンズの水分保持性および表面特性をより向上させることができる。
【００７３】
前記溶液を包装容器入りコンタクトレンズの製造に用いる場合、当該溶液中のメントールの量は特に制限されず、例えば０．０１〜１０．０質量％の範囲で調整することができる。前記範囲は、０．０１〜５．０質量％であっても良いし、０．０１〜３．０質量％であっても良いし、０．０１〜１．０質量％であっても良いし、０．０１〜０．５０質量％であっても良いし、０．０１〜０．２５質量％であっても良いし、０．０１〜０．１０質量％であっても良い。
【００７４】
製造途中においては、コンタクトレンズと接触させる前記溶液中のメントール濃度を比較的高く設定することができる。一方、完成品においては、包装容器内でコンタクトレンズを浸漬した状態で使用される前記溶液中のメントール濃度は、装用時の眼への刺激が過度にならない範囲で設定することが望ましい。
【実施例】
【００７５】
以下、本発明に係る実施例を示す。ただし、本発明は以下の実施例に限定されない。本発明の要旨を変更しない範囲で、材料や条件等を適宜変更して実施することができる。
【００７６】
次のように調製した保存液を用いて、コンタクトレンズの水分保持性についての評価を行った。具体的には、先ず、ＩＳＯ生理食塩水（１００ｍＬ中、塩化ナトリウム：０．８３００ｇ、リン酸水素ナトリウム（１２水和物）：０．５９９３ｇ、リン酸二水素ナトリウム（２水和物）：０．０５２８ｇ、精製水：適量）に、非イオン性界面活性剤として、ＲＰＥ１７４０（サンプル１）、Ｌ６４（サンプル２）、Ｆ８７（サンプル３）、Ｆ１０８（サンプル４）、ＲＰＥ１７４０及びＦ８７（サンプル５）、Ｌ６４及びＦ１０８（サンプル６）を、それぞれ１．０質量％の割合で添加し溶解させることによって、サンプル１〜６の保存液を作製した。なお、サンプル５におけるＲＰＥ１７４０とＦ８７の割合、及び、サンプル６におけるＬ６４とＦ１０８の割合は、それぞれ１：１である。すなわち、サンプル５においてＲＰＥ１７４０の濃度とＦ８７の濃度はそれぞれ１．０質量％（合計２．０質量％）であり、サンプル６においてＬ６４の濃度とＦ１０８の濃度はそれぞれ１．０質量％（合計２．０質量％）である。
【００７７】
次に、試験レンズとして、市販のソフトコンタクトレンズ（クーパービジョン社製、商品名：プロクリア ワンデー）をＩＳＯ生理食塩水で十分に洗浄した（浸漬した）ものを用意し、前述したサンプル１〜６の保存液に、それぞれ試験レンズを浸漬した。
【００７８】
サンプル１〜６の保存液に浸漬された試験レンズについて、蒸散速度の測定を行った。また、蒸散速度については、以下の（１）〜（５）の手順に従って測定を行った。
（１）保存液に６０〜７２時間浸漬したコンタクトレンズを１枚取り出し、リントフリー（不織布）でコンタクトレンズを折り畳むようにして水分を拭き取る。
（２）２４ｗｅｌｌプレートの蓋中央の凹部分に、コンタクトレンズを凸面を下にして載せる。
（３）コンタクトレンズを載せたプレートの蓋を高さ調節が可能な台の上に置く。
（４）台の高さを上げ、コンタクトレンズの中央を水分量測定装置（アイ・ビイ・エス社製、型式：ＳＫＩＣＯＮ−２００）の電極に当てる。
（５）３０秒毎に電気伝導度の値 (μＳ:マイクロジーメンス) を計測し、単位時間当たりの傾き変化量［μＳ／ｍｉｎ］を算出する。この計測を計４回行い、その平均値を求める。
【００７９】
参考例として、前述したサンプル１〜６の保存液に浸漬される前の、ＩＳＯ生理食塩水で洗浄した試験レンズについても、蒸散速度の測定を同様に行った。
【００８０】
これらサンプル１〜６及び参考例の測定結果を表１及び図４に示す。図４は、表１中に示す平均値をグラフ化して並べたものである。
【００８１】
【表１】
2013210595.tif 000003
【００８２】
表１及び図４に示すように、サンプル５，６は、本発明の条件を満たす保存液であり、非イオン性界面活性剤として、ＰＯＥ−ＰＯＰブロック共重合体の中から、高分子タイプと低分子タイプとを組み合わせて含有した保存液で処理されている。
【００８３】
一方、サンプル１〜４は、本発明の条件を満たさない保存液であり、非イオン性界面活性剤として、ＰＯＥ−ＰＯＰブロック共重合体の中から、高分子タイプ又は低分子タイプを単独で（１種だけで）含有した保存液で処理されている。
【００８４】
表１及び図４から明らかなように、サンプル５，６は、サンプル１〜４よりも蒸散速度が小さく、良好な水分保持性（湿潤特性）を示していることが明らかである。
【００８５】
次に、ＩＳＯ生理食塩水に、非イオン性界面活性剤として、Ｌ４４（サンプル７）、Ｌ６４（サンプル８）、Ｌ６２（サンプル９）、Ｆ８７（サンプル１０）、Ｆ１０８（サンプル１１）、Ｌ４４及びＦ８７（サンプル１２）、Ｌ４４及びＦ１０８（サンプル１３）、Ｌ６４及びＦ１０８（サンプル１４）、Ｌ６２及びＦ１０８（サンプル１５）を、それぞれ１．０質量％の割合で添加し溶解させることによって、サンプル７〜１５の保存液を作製した。非イオン性界面活性剤を２種含む保存液中、各界面活性剤の含有比（重量比）は１：１であり、各々１．０質量％ずつ（合計２．０質量％）の濃度で含有した。
【００８６】
試験レンズとして、市販のソフトコンタクトレンズ（ジョンソン・アンド・ジョンソン社製、商品名：ワンデーアキュビュー）をＩＳＯ生理食塩水で十分に洗浄し浸漬したものを用意し、前述したサンプル７〜１５の保存液に、それぞれ試験レンズを浸漬した。
【００８７】
サンプル７〜１５の保存液に浸漬された試験レンズについて、上記蒸散速度の測定を行った。また、参考例として、前述したサンプル７〜１５の保存液に浸漬される前の、ＩＳＯ生理食塩水で洗浄した試験レンズについても、蒸散速度の測定を同様に行った。
【００８８】
サンプル７〜１５及び参考例の測定結果を表２及び図５に示す。図５は、表２中に示す平均値をグラフ化して並べたものである。
【００８９】
【表２】
2013210595.tif 000004
【００９０】
表２及び図５に示すように、サンプル１２〜１５は、本発明の条件を満たす保存液であり、非イオン性界面活性剤として、ＰＯＥ−ＰＯＰブロック共重合体の中から、高分子タイプと低分子タイプとを組み合わせて含有した保存液で処理されている。
【００９１】
一方、サンプル７〜１１は、本発明の条件を満たさない保存液であり、非イオン性界面活性剤として、ＰＯＥ−ＰＯＰブロック共重合体の中から、高分子タイプ又は低分子タイプを単独で（１種だけで）含有した保存液で処理されている。
【００９２】
表２及び図５から明らかなように、サンプル１２〜１５は、サンプル７〜１１よりも蒸散速度が小さく、良好な水分保持性（湿潤特性）を示していることが明らかである。
【００９３】
以上から、本発明に係る保存液に浸漬されたコンタクトレンズは、前述した良好な水分保持性（湿潤特性）を得ることで、そのレンズ表面からの水分の蒸発を抑制することが可能である。
【００９４】
以下、後述する他のサンプルの評価結果を前述の結果と比較するために、参考例を基準（１００μＳ／分）に設定して、前述した結果を換算した表およびグラフを示す。各表および各グラフの対応関係は、次の通りである。
表１（絶対値）は表３（相対値）に対応し、図４（絶対値）は図６（相対値）に対応し、表２（絶対値）は表４（相対値）に対応し、図５（絶対値）は図７（相対値）に対応する。
【００９５】
【表３】
2013210595.tif 000005
【００９６】
【表４】
2013210595.tif 000006
【００９７】
［サンプル１６〜２８］
サンプル１〜１５と同様の方法によって、表５，６に示した非イオン性界面活性剤を用いてサンプル１６〜２８の保存液を調製した。市販のソフトコンタクトレンズ（クーパービジョン社製、商品名：プロクリア ワンデー）をＩＳＯ生理食塩水で十分に洗浄して（２４時間浸漬して）、試験用レンズとして用いた。調製した保存液中に試験用レンズを６０〜７２時間浸漬した後、試験用レンズを取り出して、その水分保持性を測定した。また、基準である前述の参考例（各保存液に浸漬する前の前記試験レンズ）の水分保持性を合わせて測定した。参考例の測定値を基準値１００（単位：μＳ／分）に換算したときの各サンプルの結果（相対値）を表５，６及び図８，９に示す。表５，６では、４回測定した各回の結果及び4回分の結果の平均値を併記する。
【００９８】
前記保存液中の界面活性剤の濃度は次の通りである。非イオン性界面活性剤を１種のみ含む保存液（サンプル１６〜２０）中、当該界面活性剤は１．０質量％の濃度で含有されている。非イオン性界面活性剤を２種含む保存液（サンプル２２〜２８）中、各界面活性剤の含有比（重量比）は１：１であり、各々０．５質量％ずつ（合計１．０質量％）の濃度で含有されている。
【００９９】
【表５】
2013210595.tif 000007
【０１００】
【表６】
2013210595.tif 000008
【０１０１】
サンプル１６〜２８のうち、本発明に係るサンプル２２〜２８はいずれも参考例よりも蒸散速度（単位：μＳ／分）が小さく、良好な水分保持性を有していることがわかる。
Ｐ８４を単独で用いたサンプル１６（蒸散速度＝66.53）よりも、Ｐ８４とＰＥ３１００を組み合わせたサンプル２２（蒸散速度＝51.27）及びＰ８４とＬ３１を組み合わせたサンプル２３（蒸散速度＝50.73）の方が、より良好な水分保持性を有していることが明らかである。
表５，６の結果から、前記高分子タイプの界面活性剤と前記低分子タイプの界面活性剤を組み合わせたサンプル２２〜２４が、より優れた水分保持性を有していることが明らかである。
【０１０２】
［サンプル３０〜３９］
サンプル１〜１５と同様の方法によって、表７に示した非イオン性界面活性剤を用いてサンプル３０〜３９の保存液を調製した。市販のソフトコンタクトレンズ（クーパービジョン社製、商品名：プロクリア ワンデー）をＩＳＯ生理食塩水で十分に洗浄して（２４時間浸漬して）、試験用レンズとして用いた。調製した保存液中に試験用レンズを６０〜７２時間浸漬した後、試験用レンズを取り出して、その水分保持性を測定した。また、基準である前述の参考例（各保存液に浸漬する前の前記試験レンズ）の水分保持性を合わせて測定した。参考例の測定値を基準値１００（単位：μＳ／分）に換算したときの各サンプルの結果（相対値）を表７及び図１０に示す。
表７では、３回測定した結果の平均値を示す。
【０１０３】
前記保存液中の界面活性剤の濃度は、表７において括弧書きした通り（表中の％は、質量％を表す。）である。表７において、例えばサンプル３８の保存液中、ＲＰＥ１７４０は０．０１質量％の濃度で含有され、Ｆ８７は１．０質量％の濃度で含有され、非イオン性界面活性剤は合計１．０１質量％の濃度で含有されている。各サンプルの保存液に含まれる前記高分子タイプの界面活性剤と前記低分子タイプの界面活性剤の重量比を表７に併記する。
【０１０４】
【表７】
2013210595.tif 000009
【０１０５】
サンプル３０〜３９のうち、サンプル３２，３３，３７，３８，３９はいずれも参考例よりも蒸散速度（単位：μＳ／分）が小さく、良好な水分保持性を有している。
サンプル３３及び３４の結果から、保存液中に、高分子タイプであるＦ８７は０．０１質量％よりも多く含有されることが好ましく、０．１質量％程度含有されることがより好ましい、と理解される。
サンプル３３〜３８の結果から、保存液中、低分子タイプであるＲＰＥ１７４０と高分子タイプであるＦ８７の合計濃度は、０．２質量％よりも多いことが好ましく、１．０質量％よりも多いことが更に好ましい、と理解される。
サンプル３３〜３８の結果から、保存液中の非イオン性界面活性剤について、前記低分子タイプの含有量よりも前記高分子タイプの含有量が多いことが好ましい、と理解される。
【０１０６】
［サンプル４０〜４３；ｌ−メントールによる効果］
サンプル１〜１５と同様の方法によって、表８に示した非イオン性界面活性剤を用いてサンプル４０〜４３の保存液を調製した。サンプル４１及び４３にはｌ−メントールを添加した。市販のソフトコンタクトレンズ（クーパービジョン社製、商品名：プロクリア ワンデー）をＩＳＯ生理食塩水で十分に洗浄して（２４時間浸漬して）、試験用レンズとして用いた。調製した保存液中に試験用レンズを１２０時間浸漬した後、試験用レンズを取り出した。サンプル４０及び４１についてはその水分保持性を測定した。また、基準である前述の参考例（各保存液に浸漬する前の前記試験レンズ）の水分保持性を合わせて測定した。参考例の測定値を基準値１００（単位：μＳ／分）に換算したときの各サンプルの結果（相対値）を表８に示す。表８では、４回測定した結果の平均値を併記する。
【０１０７】
前記保存液中の界面活性剤及びｌ−メントールの濃度は、表８において括弧書きした通り（表中の％は、質量％を表す。）である。
【０１０８】
前記保存液に浸漬した後の各サンプルのレンズに吸着している非イオン性界面活性剤（ポロクサマー）の吸着量を液体クロマトグラフィーによって分析した。
具体的な分析条件は、次の通りである。
検出器として示差屈折率検出器（ＲＩ）を用い、カラムとしてガードカラムを備えたＴＳＫ−Ｇｅｌ  Ｇ３０００ＳＷ（東ソー株式会社製）を２本用い、カラム温度を３０℃に設定し、移動相として０．０２ｍｏｌ／Ｌのリン酸二水素ナトリウム溶液とアセトニトリルとの混液（混合比７：３）を用い、流量を約０．５ｍｌ／ｍｉｎに設定し、試料の注入量を５０μｌに設定した。
標準溶液として、ＩＳＯ生理食塩水に各ポロクサマーを１質量％で溶解した溶液を
用いた。
併せてレンズを用いない試料を準備し、これを試料溶液と同様に操作を行いブラン
クとして吸着量を算出した。
【０１０９】
前記分析の結果を表８に併記する。表８において、レンズ１枚あたりに吸着していた低分子タイプの非イオン性界面活性剤の量と、高分子タイプの非イオン性界面活性剤の量とを分けて示している。単位はμｇである。これら２つの量の和が、レンズ１枚あたりに吸着していた非イオン性界面活性剤の合計量である。
【０１１０】
【表８】
2013210595.tif 000010
【０１１１】
表８の結果から、コンタクトレンズ表面には、低分子タイプと高分子タイプの両方が吸着していることが明らかである。メントールを配合していないサンプル４０，４２においては、低分子タイプの方が高分子タイプよりも多く吸着している。
驚いたことに、メントールを保存液に配合したことによって、サンプル４１，４３のレンズ表面の非イオン性界面活性剤の吸着量が増大していた。さらに、低分子タイプと高分子タイプの吸着量が同等になっていた。
また、サンプル４０，４１については、メントールを配合したことによって、水分蒸散速度がより小さくなっていた。
以上の結果から、サンプル４０，４１については、メントールをコンタクトレンズ用溶液（保存液）に配合することによって、装用時の清涼感が得られるだけでなく、レンズ表面からの水分蒸散速度を一層低減し、さらには装用時のレンズと眼との不要な摩擦による不快感を一層軽減できることが理解される。
また、サンプル４２，４３については、メントールをコンタクトレンズ用溶液（保存液）に配合することによって、装用時の清涼感が得られるだけでなく、さらには装用時のレンズと眼との不要な摩擦による不快感を一層軽減できることが理解される。
【０１１２】
以上で説明した各実施形態における各構成及びそれらの組み合わせ等は一例であり、本発明の趣旨を逸脱しない範囲で、構成の付加、省略、置換、およびその他の変更が可能である。また、本発明は各実施形態によって限定されることはなく、請求項（クレーム）の範囲によってのみ限定される。
【産業上の利用可能性】
【０１１３】
本発明の包装容器入りコンタクトレンズ、包装容器入りコンタクトレンズの製造方法、及びコンタクトレンズ用溶液は、コンタクトレンズの製造、保存、洗浄、包装等の用途に広く適用可能である。
【符号の説明】
【０１１４】
１…ブリスターパック（包装容器）  ２…容器本体  ３…包装フィルム  ４…窪み部  ＣＬ…コンタクトレンズ  Ｓ…保存液（溶液）
【図１】
2013210595.tif 000011
【図２】
2013210595.tif 000012
【図３】
2013210595.tif 000013
【図４】
2013210595.tif 000014
【図５】
2013210595.tif 000015
【図６】
2013210595.tif 000016
【図７】
2013210595.tif 000017
【図８】
2013210595.tif 000018
【図９】
2013210595.tif 000019
【図１０】
2013210595.tif 000020
【図１１】
2013210595.tif 000021